(57)【要約】【課題】ポリビニルアルコール系偏光子との接着性に優れる環状ポリオレフィン系偏光子保護フィルムを用いることにより、偏光子と偏光子保護フィルムとの接着性に優れる偏光板を提供する。【解決手段】本発明の製造方法では、環状ポリオレフィン系フィルムの表面に、重合性モノマー含有溶液を接触させ表面処理を行うことにより、偏光子保護フィルムが作製される。重合性モノマー含有溶液は、環状ポリオレフィン系フィルムに対する良溶媒と貧溶媒との混合溶媒、ならびに一分子中に、水酸基、アミド基、および重合性官能基を有する重合性モノマーを含有する。重合性モノマー含有溶液中の重合性モノマーの含有量は、０．０２重量％以上であることが好ましい。ポリビニルアルコール系偏光子（１０）の少なくとも一方の面と、環状ポリオレフィン系偏光子保護フィルム（２１）の処理面とが、接着剤（３１）を介して積層され、偏光板（５０）が作製される。【選択図】図１
2015200758.tif 000002
【特許請求の範囲】
【請求項１】
ポリビニルアルコール系偏光子の少なくとも一方の面に、接着剤を介して環状ポリオレフィン系フィルムが貼合された偏光板の製造方法であって、
環状ポリオレフィン系フィルムの表面に、重合性モノマー含有溶液を接触させ、前記環状ポリオレフィン系フィルムを表面処理する工程；および
ポリビニルアルコール系偏光子の少なくとも一方の面と、前記環状ポリオレフィン系フィルムの前記表面処理が施された面とを、接着剤を介して積層する工程、を有し、
前記重合性モノマー含有溶液は、前記環状ポリオレフィン系フィルムに対する良溶媒と貧溶媒との混合溶媒、および重合性モノマーを含有し、
前記重合性モノマーは、一分子中に、水酸基、アミド基、および重合性官能基を有し、
前記重合性モノマー含有溶液中の前記重合性モノマーの含有量が、０．０２重量％以上である、偏光板の製造方法。
【請求項２】
前記良溶媒が、脂環式エーテルおよび脂環式アルコールから選択される少なくとも１種である、請求項１に記載の偏光板の製造方法。
【請求項３】
前記混合溶媒は、前記良溶媒と前記貧溶媒の比が、重量比で、１０：９０〜６０：４０である、請求項１または２に記載の偏光板の製造方法。
【請求項４】
前記表面処理において、前記環状ポリオレフィン系フィルムの表面に、前記重合性モノマーが浸透した表面改質層が５０ｎｍ〜６００ｎｍの厚みで形成される、請求項１〜３のいずれか１項に記載の偏光板の製造方法。
【請求項５】
前記表面処理において、前記環状ポリオレフィン系フィルムのヘイズが０．５％を超えないように処理が行われる、請求項１〜４のいずれか１項に記載の偏光板の製造方法。
【請求項６】
前記環状ポリオレフィン系フィルムが、少なくとも一方向に延伸または収縮された位相差フィルムである、請求項１〜５のいずれか１項に記載の偏光板の製造方法。
【請求項７】
前記接着剤が、ラジカル重合性モノマーおよびラジカル重合開始剤を含有するラジカル重合硬化型接着剤である、請求項１〜６のいずれか１項に記載の偏光板の製造方法。
【発明の詳細な説明】
【技術分野】
【０００１】
本発明は、ポリビニルアルコール系偏光子の少なくとも一方の面に、偏光子保護フィルムとして環状ポリオレフィン系フィルムが貼合積層された偏光板の製造方法に関する。
【背景技術】
【０００２】
液晶表示装置や有機ＥＬ表示装置には、偏光板が用いられている。一般に、偏光板は、偏光子の少なくとも一方の面に、接着剤を介して偏光子保護フィルムが貼り合わせられた構成を有する。偏光子としては、高透過率と高偏光度を兼ね備えていることから、ヨウ素等の二色性材料により染色処理されたポリビニルアルコール系フィルムが用いられる。偏光子保護フィルムとしては、トリアセチルセルロース等のセルロース系樹脂フィルムが用いられ、水系接着剤を介してポリビニルアルコール系偏光子に貼り合わせる構成が一般的である。セルロース系樹脂は水酸基等の親水性基を有するため、ポリビニルアルコール系偏光子との接着性に優れている。
【０００３】
一方、高温高湿環境における耐久性の向上や、偏光子保護フィルムに位相差フィルムの機能を兼用させる等の目的で、環状ポリオレフィン系フィルムを偏光子保護フィルムとして用いることが提案されている。しかしながら、環状ポリオレフィン樹脂は疎水性であるため、ポリビニルアルコール系偏光子との接着性が必ずしも十分ではなく、偏光板のリワークの際に、偏光子と保護フィルムとの界面剥離が生じやすい等、接着性に関わる問題がある。
【０００４】
そのため、偏光子と環状ポリオレフィン系フィルムとの接着性を向上させる試みがなされている。例えば、特許文献１では、環状ポリオレフィン系フィルムの表面に易接着処理を施した後、活性エネルギー線硬化型接着剤を用いて、偏光子と環状ポリオレフィン系フィルムとを積層貼合する方法が開示されている。また、特許文献２には、環状ポリオレフィン系フィルムの表面に良溶媒（例えばシクロヘキサン等の脂環式炭化水素）と貧溶媒（例えば酢酸エチル等の有機酸のアルキルエステル）との混合溶媒を接触させて、表面処理を行う方法が開示されている。特許文献２では、当該表面処理後の環状ポリオレフィン系フィルムを、水系接着剤を介して偏光子と貼り合わせることにより、偏光板としての性能を維持したまま、偏光子と環状ポリオレフィン系フィルムとの接着性が向上した偏光板を製造できることが報告されている。
【先行技術文献】
【特許文献】
【０００５】
【特許文献１】特開２０１３−２２８７２６号公報
【特許文献２】特開２０１２−１７７８９０号公報
【発明の概要】
【発明が解決しようとする課題】
【０００６】
上記のように、環状ポリオレフィン系フィルムに表面処理を施すことにより、ポリビニルアルコール系偏光子との接着性を高めることができる。しかしながら、特許文献１や特許文献２に開示されているような表面処理では、ポリビニルアルコール系偏光子と環状ポリオレフィン系フィルムとの界面における接着性（ピール力）は十分とはいえず、さらなる接着性の向上が求められている。
【課題を解決するための手段】
【０００７】
上記に鑑みて、本発明者らが鋭意検討の結果、環状ポリオレフィン系フィルムの表面に、特定の重合性モノマーを含有する溶液を接触させて表面処理を行うことにより、ポリビニルアルコール系偏光子との接着性が向上することを見出し、本発明に至った。すなわち、本発明は、表面処理により接着性が改善された環状ポリオレフィン系偏光子保護フィルム、およびポリビニルアルコール系偏光子の少なくとも一方の面に、接着剤を介して当該偏光子保護フィルムが貼合された偏光板、ならびにその製造方法に関する。
【０００８】
本発明の偏光板の製造方法は、環状ポリオレフィン系フィルムの表面に重合性モノマー含有溶液を接触させ、環状ポリオレフィン系フィルムを表面処理する工程；およびポリビニルアルコール系偏光子の少なくとも一方の面と、環状ポリオレフィン系フィルムの表面処理が施された面とを、接着剤を介して積層する工程、を有する。環状ポリオレフィン系フィルムは、少なくとも一方向に延伸または収縮された延伸フィルム（位相差フィルム）でもよい。
【０００９】
上記重合性モノマー含有溶液は、環状ポリオレフィン系フィルムに対する良溶媒と貧溶媒との混合溶媒、および重合性モノマーを含有する。重合性モノマーは、一分子中に、水酸基、アミド基、および重合性官能基を有する。重合性モノマー含有溶液中の重合性モノマーの含有量は、０．０２重量％以上が好ましい。
【００１０】
重合性モノマー含有溶液に用いられる良溶媒は、脂環式エーテルおよび脂環式アルコールから選択される少なくとも１種を含むことが好ましい。混合溶媒は、良溶媒と貧溶媒の比が、重量比で、１０：９０〜６０：４０であることが好ましい。
【００１１】
上記表面処理では、環状ポリオレフィン系フィルムの表面に、重合性モノマーが浸透した表面改質層が形成される。表面改質層の厚みは、例えば５０ｎｍ〜６００ｎｍ程度である。表面処理は、環状ポリオレフィン系フィルムのヘイズが０．５％を超えないように行われることが好ましい。
【発明の効果】
【００１２】
本発明によれば、環状ポリオレフィン系フィルムの表面に、水酸基、アミド基、および重合性官能基を有する重合性モノマーを含有する溶液を接触させることにより、表面処理が行われ、偏光子保護フィルムが得られる。上記表面処理により、フィルムの表層部に重合性モノマーが浸透し、表面改質層が形成されるため、偏光子保護フィルムは、ポリビニルアルコール系偏光子との接着性に優れる。
【００１３】
この偏光子保護フィルムとポリビニルアルコール系偏光子とが、接着剤を介して貼り合わせられた偏光板は、偏光子と保護フィルムとの界面での接着性に優れる。そのため、本発明の偏光板は、高温高湿環境等における界面での剥がれが抑制され、耐久性に優れるとともに、リワークの際にも、偏光子と保護フィルムとの界面での剥離が生じ難い。
【図面の簡単な説明】
【００１４】
【図１】一実施形態に係る偏光板の模式的断面図である。
【図２】実施例および比較例の環状ポリオレフィン系偏光子保護フィルムにおける、モノマー濃度の深さ方向プロファイルを表すグラフである。
【図３】実施例の環状ポリオレフィン系偏光子保護フィルムにおける、モノマー濃度の深さ方向プロファイルを表すグラフである。
【発明を実施するための形態】
【００１５】
図１は、一実施形態にかかる偏光板５０の構成を模式的に表す断面図である。図１に示す実施形態では、偏光子１０の一方の面に、接着剤層３１を介して、環状ポリオレフィン系偏光子保護フィルム２１が貼合されている。偏光子１０の他方の面には、接着剤層３６を介して偏光子保護フィルム２６が貼合されている。
【００１６】
［偏光子］
本発明の偏光板には、ポリビニルアルコールや、部分ホルマール化ポリビニルアルコール等のポリビニルアルコール系フィルムに、ヨウ素や二色性染料等の二色性物質を吸着させて所定方向に配向させたポリビニルアルコール（ＰＶＡ）系偏光子が用いられる。例えば、ポリビニルアルコール系フィルムに、ヨウ素染色および延伸を施すことにより、ＰＶＡ系偏光子が得られる。
【００１７】
偏光子の製造工程においては、必要に応じて、水洗、膨潤、架橋等の処理が行われてもよい。延伸は、ヨウ素染色の前後いずれに行われてもよく、染色しながら延伸が行われてもよい。延伸は、空中での延伸（乾式延伸）、あるいは、水中や、ホウ酸、ヨウ化カリウム等を含む水溶液中での延伸（湿式延伸）のいずれでもよく、これらを併用してもよい。ＰＶＡ系偏光子の膜厚は特に制限されないが、一般的に、１〜８０μｍ程度である。
【００１８】
ＰＶＡ系偏光子として、厚みが１０μｍ以下の薄型の偏光子を用いることもできる。薄型の偏光子としては、例えば、特開昭５１−０６９６４４号公報、特開２０００−３３８３２９号公報、ＷＯ２０１０／１００９１７号パンフレット、特許第４６９１２０５号明細書、特許第４７５１４８１号明細書等に記載されている薄型偏光子を挙げることができる。これらの薄型偏光子は、ＰＶＡ系樹脂層と延伸用樹脂基材とを積層体の状態で延伸する工程と、ヨウ素染色する工程とを含む製法により得られる。この製法であれば、ＰＶＡ系樹脂層が薄くても、延伸用樹脂基材に支持されているため、延伸による破断等の不具合なく延伸することが可能となる。
【００１９】
［環状ポリオレフィン系フィルム］
偏光子上には、偏光子の傷付き防止や耐久性向上等の目的で、偏光子保護フィルムが貼り合わせられる。本発明の製造方法では、ＰＶＡ系偏光子１０の少なくとも一方の面に、偏光子保護フィルム２１として、環状ポリオレフィン系フィルムが、接着剤層３１を介して貼り合わせられる。環状ポリオレフィン系フィルムは、透明性、機械的強度、熱安定性、水分遮断性、光学的な均一性（光学等方性あるいは位相差や光学軸の均一性）等に優れる。
【００２０】
環状ポリオレフィン系フィルムは、環状ポリオレフィン樹脂を主成分とするフィルムである。環状ポリオレフィン樹脂は、環状オレフィンを重合単位として重合される樹脂の総称である。環状オレフィンの具体例としては、ノルボルネン系モノマーが挙げられる。環状ポリオレフィン樹脂としては、例えば、特開平１−２４０５１７号公報、特開平３−１４８８２号公報、特開平３−１２２１３７号公報等に記載されている樹脂が挙げられる。具体例としては、環状オレフィンの開環（共）重合体、環状オレフィンの付加重合体、環状オレフィンとエチレン、プロピレン等のα‐オレフィンとの共重合体（代表的にはランダム共重合体）、および、これらを不飽和カルボン酸やその誘導体で変性したグラフト重合体や水素化物等が挙げられる。
【００２１】
環状ポリオレフィン樹脂としては、種々の製品が市販されている。具体例としては、日本ゼオン製の商品名「ゼオネックス」、「ゼオノア」、ＪＳＲ製の商品名「アートン」、ＴＩＣＯＮＡ製の商品名「トーパス」、三井化学製の商品名「ＡＰＥＬ」等が挙げられる。環状ポリオレフィン系フィルム中には、紫外線吸収剤、安定剤、滑剤、加工助剤、可塑剤、耐衝撃助剤、位相差低減剤、艶消し剤、抗菌剤、防カビ等が含まれていてもよい。
【００２２】
環状ポリオレフィン系フィルムの厚みは、特に制限されないが、強度や取扱性等の作業性の観点や、偏光子に対する保護性付与の観点から、１μｍ〜５００μｍ程度が好ましく、２μｍ〜２００μｍがより好ましく、５μｍ〜１５０μｍがさらに好ましい。
【００２３】
環状ポリオレフィン系フィルムは、反射防止のための１／４波長板としての利用や、液晶表示装置の光学補償等の目的で、位相差フィルムとしての機能を兼ね備えるものでもよい。偏光子保護フィルムとしての環状ポリオレフィン系フィルムが位相差フィルムとしての機能を兼ね備えることで、液晶表示装置等のデバイスの部材点数を削減し、薄型化およびコストダウンを図ることができる。
【００２４】
環状ポリオレフィン系フィルムを、少なくとも一方向に延伸または収縮させることにより、位相差フィルムを作製できる。延伸（または収縮）の温度、延伸倍率、レターデーション等の特性は、液晶セルの種類や光学補償の方式等に応じて決定される。位相差フィルムとしては、例えば、正面レターデーションが４０ｎｍ〜２００ｎｍ程度のものや、厚み方向レターデーションが８０ｎｍ〜３００ｎｍ程度のものを用いることができる。
【００２５】
［重合性モノマー含有溶液］
本発明の製造方法においては、偏光子との貼り合わせの前に、環状ポリオレフィン系フィルムの表面処理が行われる。表面処理は、環状ポリオレフィン系フィルムの表面に、重合性モノマー含有溶液を接触させることにより行われる。重合性モノマー含有溶液は、環状ポリオレフィン系フィルムに対する良溶媒、および重合性モノマーを含有する。重合性モノマー含有溶液の溶媒は、環状ポリオレフィン系フィルムに対する良溶媒に加えて、環状ポリオレフィン系フィルムに対する貧溶媒を含む混合溶媒であることが好ましい。
【００２６】
この重合性モノマー含有溶液を、環状ポリオレフィン系フィルムの表面に接触させることにより、フィルム中に重合性モノマーが浸透する。これにより、環状ポリオレフィン系フィルムの表面にモノマー浸透領域（改質層）が形成され、ＰＶＡ系偏光子との接着性が高められる。
【００２７】
＜重合性モノマー＞
表面処理に用いられる重合性モノマーは、一分子中に、水酸基、アミド基、および重合性官能基を有する。重合性モノマーは、一分子中に２個以上の水酸基、アミド基、および重合性官能基を有していてもよい。重合性官能基としては、（メタ）アクリロイル基が好ましい。すなわち、重合性モノマーは、水酸基とアミド基を有する（メタ）アクリル系モノマーであることが好ましい。なお、本明細書において、「（メタ）アクリル」とは、アクリルおよび／またはメタクリルを意味する。
【００２８】
水酸基とアミド基を有する（メタ）アクリル系モノマーとしては、ヒドロキシ（メタ）アクリルアミド；セリン、トレオニン、チロシン、アスパラギン酸、グルタミン酸等の側鎖に水酸基を有するアミノ酸のＮ‐（メタ）アクリロイル；グルコサミン‐Ｎ‐（メタ）アクリロイル；ヒドロキシアルキル（メタ）アクリルアミド等が挙げられる。重合性モノマーは、下記一般式（Ｉ）で表される（メタ）アクリルアミドが好ましい。
【００２９】
【化１】
2015200758.tif 000003
【００３０】
上記一般式（Ｉ）において、Ｒ１は水素原子またはメチル基であり、Ｒ２は水素原子またはアルキル基であり、Ｒ３はアルキレン基またはオキシアルキレン基である。Ｒ２およびＲ３は、直鎖状であってもよく、分岐を有していてもよい。
【００３１】
上記一般式（Ｉ）で表される水酸基含有（メタ）アクリルアミドとしては、例えば、ヒドロキシメチル（メタ）アクリルアミド、２‐ヒドロキシエチル（メタ）アクリルアミド、２‐ヒドロキシプロピル（メタ）アクリルアミド、３‐ヒドロキシプロピル（メタ）アクリルアミド、３‐フェノキシ‐２‐ヒドロキシ‐２‐ヒドロキシプロピル（メタ）アクリルアミド、Ｎ‐ヒドロキシイソプロピル（メタ）アクリルアミド、Ｎ‐１‐エチル‐２‐ヒドロキシエチル（メタ）アクリルアミド、Ｎ‐ヒドロキシエトキシエチル（メタ）アクリルアミド、Ｎ‐メチル‐Ｎ‐ヒドロキシエチル（メタ）アクリルアミド、Ｎ‐エチル‐Ｎ‐ヒドロキシエチル（メタ）アクリルアミド、Ｎ，Ｎ‐ジヒドロキシエチル（メタ）アクリルアミド、１‐（メタ）アクリロイル‐４‐ヒドロキシピペリジン等が挙げられる。
【００３２】
重合性モノマーは、上記一般式（Ｉ）において、Ｒ２が水素原子であり、Ｒ３が炭素数２〜４のアルキレン基である、Ｎ‐ヒドロキシアルキル（メタ）アクリルアミドが好ましい。中でも、２‐ヒドロキシエチルメタクリルアミド、および２‐ヒドロキシエチルアクリルアミドが好ましく、２‐ヒドロキシエチルアクリルアミド（ＨＥＡＡ）が特に好ましい。
【００３３】
重合性モノマーは、１種を単独で用いてもよく、２種以上を併用してもよい。また、重合性モノマー含有溶液中には、一分子中に、水酸基、アミド基、および重合性官能基を有するモノマー以外の重合性モノマーが含まれていてもよい。本発明の好ましい形態では、重合性モノマー含有溶液中に含まれる重合性モノマー全量のうち、５０重量％以上、より好ましくは７０重量％以上、さらに好ましくは９０％以上がＨＥＡＡである。
【００３４】
＜溶媒＞
本発明に用いられる重合性モノマー含有溶液は、上記の重合性モノマーを、溶媒中に溶解（または分散）させたものである。環状ポリオレフィン系フィルムの表面に、良溶媒ともに重合性モノマーを接触させることにより、フィルムの表層に重合性モノマーを浸透させることができる。また、良溶媒と貧溶媒との混合溶媒を用いることにより、環状ポリオレフィン系フィルム表面の過度の浸食を抑制できる。そのため、ヘイズやレターデーション等の光学特性を大きく変化させることなく、重合性モノマーが浸透した表面改質層を形成し、ＰＶＡ系偏光子との接着性を高めることができる。
【００３５】
ここで、良溶媒とは、環状ポリオレフィン系フィルムに溶解または膨潤等の影響を及ぼす溶媒である。例えば、環状ポリオレフィン系フィルムに溶媒を１滴程度滴下し、１分間常温（２３℃）で放置した後、当該溶媒をふき取り後にフィルムの変形（目視確認）やヘイズを生じさせるものをいう。また、溶媒に対して約１重量％の環状ポリオレフィン系フィルムを浸漬し、常温で６０分静置した後に、フィルムのヘイズを５％以上にするもの、あるいはフィルムの１重量％以上を溶解する溶媒（１％以上重量減少する場合）をいう。
【００３６】
また、貧溶媒とは、環状ポリオレフィン系フィルムを溶解も膨潤もさせない溶媒である。例えば、環状ポリオレフィン系フィルムに溶媒を１滴程度滴下し、１分間常温（２３℃）で放置した後、当該溶媒をふき取り後にフィルムの変形（目視確認）やヘイズを生じさせないものをいう。また、溶媒に対して１重量％の環状ポリオレフィン系フィルムを浸漬し、常温で６０分静置した後に、フィルムのヘイズが５％未満であり、かつフィルムの重量減少が１重量％未満である溶媒をいう。
【００３７】
なお、重量減少は、環状ポリオレフィン系フィルムを常温で６０分浸漬後の上澄液の固形分濃度から算出できる。具体的には、浸漬前の環状ポリオレフィン系フィルムの質量Ａ（ｇ）、溶媒の質量Ｂ（ｇ）、および上澄液の固形分濃度Ｓ（％）から、重量減少Ｌは、下記式：
Ｌ（％）＝Ｓ×（Ａ＋Ｂ）／Ａ
で求められる。なお、上澄液の固形分濃度は、秤量後の上澄液から有機溶剤を乾燥除去し、残った固形分の質量から算出できる。
【００３８】
（良溶媒）
良溶媒を含む重合性モノマー含有溶液を用いることにより、環状ポリオレフィン系フィルムの表面を膨潤させ、フィルムの表層に重合性モノマーを浸透させることができる。
【００３９】
良溶媒の種類は、環状ポリオレフィン系フィルムを構成するポリマーの構造によっても異なるが、例えば後述の実施例で用いたゼオノアフィルムのように極性基を含まない環状ポリオレフィンの良溶媒としては、トルエン、キシレン等の芳香族炭化水素；クロロホルム、ジクロロメタン、ジクロロエタン、トリクロロエタン、テトラクロロエタン等のハロゲン化炭化水素；ペンタン、ヘキサン、ヘプタン等の炭素数５以上の鎖状炭化水素；シクロペンタン、シクロヘキサン、メチルシクロヘキサン、エチルシクロヘキサン等の脂環式炭化水素；テトラヒドロフラン、１，２‐ジオキソラン、１，３‐ジオキソラン、１，２‐ジオキサン、１，３‐ジオキサン、１，４‐ジオキサン、１，３，５‐トリオキサン等の環状エーテル；シクロペンチルメチルエーテル、シクロヘキシルメチルエーテル、ブチルシクロヘキシルエーテル、ジシクロペンチルエーテル、ジシクロヘキシルエーテル等の脂環式エーテル（少なくとも１つの脂環式基を含むエーテル）；シクロペンタノール、シクロヘキサノール、メチルシクロヘキサノール等の脂環式アルコール（脂環式基に水酸基が結合した化合物）、等が挙げられる。なお、良溶媒は１種のみを用いてもよく、２種以上を混合して用いることもできる。
【００４０】
上記良溶媒の中でも、環状ポリオレフィンを適度に膨潤（または溶解）可能であることから、脂環式エーテルおよび脂環式アルコールが好ましい。中でも、脂環式エーテルが好ましく、シクロヘキシルメチルエーテルが特に好ましい。脂環式エーテルおよび脂環式アルコールは、トルエン、キシレン等の芳香族炭化水素や、シクロヘキサン、エチルシクロヘキサン等の脂環式炭化水素よりも、蒸発エネルギーが小さいことから、重合性モノマー含有溶液による表面処理後の溶媒の乾燥時間を短縮することができる点においても好ましい。上記脂環式エーテルおよび脂環式アルコールの中でも、蒸発エネルギーが３２０ｋＪ／ｋｇ以下であるものが好ましく用いられる。例えば、トルエンの蒸発エネルギーは３６３ｋＪ／ｋｇ、キシレンの蒸発エネルギーは３９２ｋＪ／ｋｇ、シクロヘキサンの蒸発エネルギーは３９４ｋＪ／ｋｇであるのに対して、シクロペンチルメチルエーテルの蒸発エネルギーは２８９ｋＪ／ｋｇである。
【００４１】
（貧溶媒）
混合溶媒が貧溶媒を含むことにより、良溶媒による環状ポリオレフィン系フィルムの溶解や、光学特性変化（ヘイズの上昇やレターデーションの低下）を抑制できる。また、揮発性の高い貧溶媒を用いることにより、表面処理後の溶媒の乾燥時間を短縮することもできる。
【００４２】
貧溶媒としては、アセトン、メチルエチルケトン、メチルイソブチルケトン、メチル‐ｎ‐アミルケトン、シクロヘキサノン、ジアセトンアルコール、ジイソブチルケトン、メチルシクロヘキサノン等のケトン類；水；エタノール、イソプロピルアルコール、ブタノール等の低級アルコール類；ジメチルエーテル、ジエチルエーテル、メチルエチルエーテル、メチルセロソルブ、メチルカルビトール等の鎖状エーテル類；酢酸、氷酢酸等の酸類；酢酸メチル、酢酸エチル、酢酸プロピル、酢酸イソプロピル、酢酸ブチル、乳酸エチル、乳酸ブチル、安息香酸エチル、アセト酢酸メチル等のエステル類；メチルセロソルブアセテート、セロソルブアセテート等の多価アルコールエステル類；ニトロメタン、ニトロエタン、ピリジン、ジメチルホルムアミド、ニトロベンゼン等の窒素化合物、ジメチルスルホキサイド等のスルホン酸類等が挙げられる。なお、貧溶媒は１種のみを用いてもよく、２種以上を混合して用いることもできる。
【００４３】
（混合溶媒）
良溶媒と貧溶媒の混合溶媒が用いられる場合、貧溶媒の種類や量は、良溶媒の種類等に応じて適宜に決定される。例えば、良溶媒として脂環式エーテルや脂環式アルコールが用いられる場合、貧溶媒としてはケトン類が用いられることが好ましい。ケトン類の中でも、アセトン、メチルエチルケトン、メチルイソブチルケトン、シクロヘキサノンが好ましく、アセトンおよびメチルエチルケトンが特に好ましい。
【００４４】
良溶媒と貧溶媒の割合は、各溶媒の種類に応じて、環状ポリオレフィン系フィルムの表面を膨潤可能であり、かつヘイズの上昇やレターデーションの大幅な変化を生じさせないように決定される。一般には、良溶媒と貧溶媒は、重量比で、１０：９０〜６０：４０程度の範囲とされる。良溶媒としてシクロヘキシルメチルエーテル等の脂環式エーテルが用いられ、貧溶媒としてケトン類が用いられる場合、良溶媒と貧溶媒の比は、１０：９０〜６０：４０が好ましく、１０：９０〜５０：５０がより好ましく、１５：８５〜４０：６０がさらに好ましい。なお、良溶媒として、環状ポリオレフィン系フィルムの表面を膨潤可能であり、かつ表面を白化させないものが用いられる場合は、貧溶媒を用いずに、良溶媒のみを用いてもよい。
【００４５】
＜組成＞
重合性モノマー含有溶液中の重合性モノマーの含有量は、０．０２重量％以上が好ましい。重合性モノマーの含有量が０．０２重量％程度であれば、環状ポリオレフィン系フィルムの表面から５０ｎｍ程度の深さまで、モノマーを浸透させることができ、偏光子との接着性を高めることができる。より短時間の処理で、環状ポリオレフィン系フィルムに重合性モノマーを浸透させるためには、重合性モノマーの含有量が０.０５重量％以上であることが好ましく、０．１重量％以上であることがより好ましく、０．２重量％以上であることがさらに好ましい。
【００４６】
重合性モノマーの含有量の上限は特に制限されないが、重合性モノマー含有溶液中の良溶媒の含有量よりも重合性モノマーの含有量の方が小さいことが好ましい。重合性モノマーの含有量（重量）は、良質溶媒の１／２以下が好ましく、１／５以下がより好ましく、１／１０以下がさらに好ましい。重合性モノマーの含有量を過度に大きくしても、接着性向上の効果は認められず、フィルム内に浸透せずに残存したモノマーが表面に析出し、工程汚染の原因となる場合がある。そのため、重合性モノマー含有溶液中の重合性モノマーの含有量は、２重量以下が好ましく、１．５重量％以下がより好ましく、１重量％以下がさらに好ましい。
【００４７】
重合性モノマー含有溶液中には、上記の重合性モノマー以外の溶質成分を含んでいてもよい。例えば、ＰＶＡ系偏光子とのさらなる密着性向上等を目的として、プライマー成分等を添加することもできる。プライマー成分としては、例えばシランカップリング剤、チタンカップリング剤、ジルコニウムカップリング剤等のカップリング剤が挙げられる。その他、プライマー成分として、上記以外の重合性モノマーを添加してもよい。また、重合性モノマー含有溶液中には、重合性モノマーの酸化防止剤、重合禁止剤や、安定剤、滑剤、加工助剤、可塑剤、界面活性剤、レベリング剤、紫外線吸収剤等が含まれていてもよい。重合性モノマー含有溶液中の、重合性モノマー以外の溶質成分の含有量は、本発明の目的を損なわない範囲で決定できるが、１重量％以下が好ましく、０．３重量％以下がより好ましく、０．１重量％以下がさらに好ましい。
【００４８】
［環状ポリオレフィン系フィルムの表面処理］
環状ポリオレフィン系フィルムの少なくとも一方の面に、上記の重合性モノマー含有溶液を接触させることにより、表面処理が行われる。重合性モノマー含有溶液の濡れ性を高めるため、重合性モノマー含有溶液との接触による表面処理の前に、環状ポリオレフィン系フィルム表面に、コロナ処理やプラズマ処理等の活性化処理が行われることが好ましい。
【００４９】
環状ポリオレフィン系フィルムと重合性モノマー含有溶液との接触は、流延法、マイヤーバーコート法、グラビアコート法、カンマコート法、ドクターブレード法、ダイコート法、スプレー法等の塗布や、ディップコート法等の浸漬により行われる。塗布による接触において、重合性モノマー含有溶液の塗布量は、モノマーの種類や濃度、溶媒の種類等に応じて、本発明の効果を損なわない範囲で任意の適切な量を採用し得る。溶液の塗布量（塗布厚み）は、環状ポリオレフィン系フィルムの表面１ｃｍ２に対するモノマー量が、好ましくは１×１０−６ｇ〜５×１０−４ｇ、より好ましくは：５×１０−６ｇ〜１×１０−４ｇ、さらに好ましくは、１×１０−５ｇ〜５×１０−５ｇとなるように調整される。
【００５０】
重合性モノマー含有溶液の接触後、溶媒の乾燥が行われることが好ましい。乾燥は、自然乾燥でもよく、加熱乾燥でもよい。加熱乾燥が行われる場合、乾燥温度は特に限定されず、溶媒の種類等に応じて決定されるが、フィルムの変形を防ぐ観点から、フィルムのガラス転移点以下の温度で乾燥することが好ましい。
【００５１】
表面処理後の環状ポリオレフィン系フィルムは、ヘイズが０．５％以下であることが好ましく、０．４％以下であることがより好ましい。ヘイズの上昇は、フィルム表面の侵食と関連しており、ヘイズが過度に上昇すると、光散乱による視認性の低下が生じる。また、環状ポリオレフィン系フィルムが延伸フィルム（位相差フィルム）である場合、フィルムの深くまで浸食が進むと、レターデーションが低下し、光学補償特性等の設計値からのズレを生じる。
【００５２】
このような表面処理に伴う変化を抑制するため、本発明においては、環状ポリオレフィン系フィルムのヘイズが０．５％を超えないように表面処理が行われることが好ましい。また、環状ポリオレフィン系フィルムが位相差フィルムである場合、正面レターデーションの変化（低下）が３ｎｍを超えないように表面処理が行われることが好ましい。このような光学特性の変化を抑制する観点から、前述のように、重合性モノマー含有溶液の溶媒として、良溶媒と貧溶媒との混合溶媒を用いることが好ましい。
【００５３】
環状ポリオレフィン系フィルムの表面に、重合性モノマー含有溶液を接触させることにより、フィルムの表面に重合性モノマーが浸透し、表面改質層が形成される。表面改質層（重合性モノマー浸透領域）が形成されていることは、二次イオン質量分析（ＳＩＭＳ）により、重合性モノマー由来のフラグメントイオンの深さ方向のプロファイルを測定することにより確認できる。例えば、重合性モノマーとして、２‐ヒドロキシエチルアクリルアミド（ＨＥＡＡ）を用いた場合、ＳＩＭＳにより、ＨＥＡＡのプロトン付加体（ｍ／ｚ＝１１６のＣ５Ｈ１０ＮＯ２＋イオン）、およびモノマーのアクリロイル基に由来するｍ／ｚ＝５５のＣ３Ｈ３Ｏ＋イオンが検出される（詳細は、後の実施例参照）。
【００５４】
重合性モノマーが浸透した表面改質層は、厚み（表面からの深さ）が５０ｎｍ以上であることが好ましく、８０ｎｍ以上であることがより好ましく、１００ｎｍ以上であることがさらに好ましい。改質層の厚みが５０ｎｍ以上であれば、接着剤を介してＰＶＡ系偏光子を貼り合わせた際の接着性の向上が顕著となる傾向がある。改質層の厚みが大きいほど接着性が向上する傾向があるが、６００ｎｍを超えると、改質層の厚みが増大しても、接着性はほとんど向上しない。一方、改質層の厚みが大きくなると、ヘイズの上昇やレターデーションの低下等の光学特性の変化が無視できないようになる。そのため、改質層の厚みは、６００ｎｍ以下が好ましく、５５０ｎｍ以下がより好ましく、５００ｎｍ以下がさらに好ましい。
【００５５】
改質層の厚みは、重合性のモノマーの含有量や、溶媒の組成、溶液の塗布量等により調整できる。重合性モノマー含有溶液中の重合性モノマーの含有量や、溶液の塗布量の増加に伴って、改質層の厚みが大きくなる傾向がある。また、良溶媒の割合を増加させたり、環状ポリオレフィン系フィルムに対する溶解性の高い良溶媒を用いた場合も、改質層の厚みが大きくなる傾向がある。
【００５６】
環状ポリオレフィン系フィルムの少なくとも一方の面に、上記の表面処理を行うことにより、本発明の偏光子保護フィルムが得られる。なお、表面処理は、環状ポリオレフィン系フィルムの両面に行うこともできる。
【００５７】
上記のように、環状ポリオレフィン系フィルムの表面に、水酸基、アミド基、および重合性官能基を有する重合性モノマーを含有する溶液を接触させることにより、フィルム内にモノマー成分が浸透し、偏光子との接着性に優れる環状ポリオレフィン系偏光子保護フィルムが得られる。後に、実施例と比較例の対比により示されるように、良溶媒とともに重合性モノマー成分を接触させた場合にのみ、重合性モノマーが環状ポリオレフィン系フィルムの内部に浸透し、接着性が高められる。これは、良溶媒によりフィルム表面が膨潤され、ポリマー鎖が解けた状態となり、その隙間からモノマー成分がフィルムの内部に浸透して、改質層が形成されるためと推定される。
【００５８】
また、重合性モノマーとして、水酸基およびアミド基の両方を有する重合性モノマーを用いた場合にのみ、フィルム内部の深く（例えば、表面からの深さ１００ｎｍ以上の領域）まで、モノマーが浸透し、接着性が向上する傾向が確認されている。これは、水酸基およびアミド基を有する重合性モノマーが、良溶媒の分子と水素結合を形成し易く、良溶媒のフィルム内部への到達に伴って、重合性モノマーもフィルム内部に到達し易くなること等に由来すると推定される。また、重合性モノマーが水酸基を有するため、偏光子保護フィルムの表面への接着剤の濡れ性が向上することも、接着力の向上に寄与していると推定される。さらには、フィルム内部に浸透した重合性モノマーと接着剤中のモノマーとが重合可能であるために、偏光子保護フィルムの内部にまで接着剤の重合ネットワークが形成されることも、接着力を向上させる要因であると考えられる。
【００５９】
［環状ポリオレフィン系偏光子保護フィルムと偏光子の積層貼合］
ＰＶＡ系偏光子１０の少なくとも一方の面に、上記表面処理が施された環状ポリオレフィン系偏光子保護フィルム２１が、接着剤層３１を介して貼り合わせられることにより、偏光板５０が得られる。偏光子保護フィルム２１は、処理面（改質層２４形成面）側が、偏光子１０と貼り合わせられる。
【００６０】
偏光子の両面に偏光子保護フィルムが設けられる場合、偏光子１０の他方の面の偏光子保護フィルム２６は、偏光子保護フィルム２１と同様に、表面処理が施された環状ポリオレフィン系偏光子保護フィルムでもよく、他の偏光子保護フィルムが用いられてもよい。偏光子保護フィルム２６に代えて、（メタ）アクリル系、ウレタン系、アクリルウレタン系、エポキシ系、シリコーン系等の熱硬化性樹脂または紫外線硬化型樹脂等からなる樹脂層が形成されてもよい。
【００６１】
＜接着剤＞
偏光子１０と環状ポリオレフィン系偏光子保護フィルム２１との貼り合わせに用いられる接着剤層３１は、光学的に透明であれば、その材料特に制限されず、水系接着剤、溶剤系接着剤、ホットメルト接着剤系、ラジカル重合硬化型接着剤等の各種形態のものが用いられる。これらの中でも、本発明においては、水系接着剤またはラジカル重合硬化型接着剤が好ましく用いられる。特に、接着剤層３１の厚みを小さくできることや、乾燥工程を必要とせず生産性を高められることから、ラジカル重合硬化型接着剤が好ましい。
【００６２】
（ラジカル重合硬化型接着剤）
ラジカル重合硬化型接着剤は、加熱により硬化を開始させる熱硬化型のものと、電子線や紫外線等の活性エネルギー線の照射により硬化を開始させる活性エネルギー線硬化型のものがある。短時間で硬化可能であることから、活性エネルギー線硬化型が好ましく、中でも、低エネルギーで硬化可能な紫外線硬化型接着剤が好ましい。
【００６３】
紫外線硬化型接着剤の硬化性成分（ラジカル重合性モノマー）としては、（メタ）アクリロイル基を有する化合物や、ビニル基を有する化合物が挙げられる。中でも、（メタ）アクリロイル基を有する化合物が好適である。これらの硬化性成分は、単官能または二官能以上のいずれも用いることができる。またこれら硬化性成分は、１種を単独で、または２種以上を組み合わせて用いることができる。
【００６４】
（メタ）アクリロイル基を有する化合物としては、例えば、メチル（メタ）アクリレート、エチル（メタ）アクリレート、ｎ‐プロピル（メタ）アクリレート、イソプロピル（メタ）アクリレート、２‐メチル‐２‐ニトロプロピル（メタ）アクリレート、ｎ‐ブチル（メタ）アクリレート、イソブチル（メタ）アクリレート、ｓ‐ブチル（メタ）アクリレート、ｔ‐ブチル（メタ）アクリレート、ｎ‐ペンチル（メタ）アクリレート、ｔ‐ペンチル（メタ）アクリレート、３‐ペンチル（メタ）アクリレート、２，２‐ジメチルブチル（メタ）アクリレート、ｎ‐ヘキシル（メタ）アクリレート、セチル（メタ）アクリレート、ｎ‐オクチル（メタ）アクリレート、２‐エチルヘキシル（メタ）アクリレート、４‐メチル‐２‐プロピルペンチル（メタ）アクリレート、ｎ‐オクタデシル（メタ）アクリレート等、（メタ）アクリル酸のＣ１−２０アルキルエステルが挙げられる。
【００６５】
また、上記以外の（メタ）アクリロイル基を有する化合物として、シクロヘキシル（メタ）アクリレート、シクロペンチル（メタ）アクリレート等のシクロアルキル（メタ）アクリレート；ベンジル（メタ）アクリレート等のアラルキル（メタ）アクリレート；２‐イソボルニル（メタ）アクリレート、２‐ノルボルニルメチル（メタ）アクリレート、５‐ノルボルネン‐２‐イル‐メチル（メタ）アクリレート、３‐メチル‐２‐ノルボルニルメチル（メタ）アクリレート等の多環式（メタ）アクリレート；ヒドロキシエチル（メタ）アクリレート、２‐ヒドロキシプロピル（メタ）アクリレート、２，３‐ジヒドロキシプロピルメチル‐ブチル（メタ）メタクリレート等のヒドロキシル基含有（メタ）アクリル酸エステル；２‐メトキシエチル（メタ）アクリレート、２‐エトキシエチル（メタ）アクリレート、２‐メトキシメトキシエチル（メタ）アクリレート、３‐メトキシブチル（メタ）アクリレート、エチルカルビトール（メタ）アクリレート、フェノキシエチル（メタ）アクリレート等のアルコキシ基またはフェノキシ基含有（メタ）アクリル酸エステル；グリシジル（メタ）アクリレート等のエポキシ基含有（メタ）アクリル酸エステル；２，２，２‐トリフルオロエチル（メタ）アクリレート、２，２，２‐トリフルオロエチルエチル（メタ）アクリレート、テトラフルオロプロピル（メタ）アクリレート、ヘキサフルオロプロピル（メタ）アクリレート、オクタフルオロペンチル（メタ）アクリレート、ヘプタデカフルオロデシル（メタ）アクリレート等のハロゲン含有（メタ）アクリル酸エステル；ジメチルアミノエチル（メタ）アクリレート等のアルキルアミノアルキル（メタ）アクリレート、等を用いることもできる。
【００６６】
さらには、紫外線硬化型接着剤のラジカル重合性モノマーとして、ヒドロキシエチルアクリルアミド、Ｎ‐メチロールアクリルアミド、Ｎ‐メトキシメチルアクリルアミド、Ｎ‐エトキシメチルアクリルアミド、（メタ）アクリルアミド、アクリロイルモルホリン等の窒素含有モノマーを用いることもできる。
【００６７】
また、複数の重合性官能基を有するモノマー成分を、架橋成分として接着剤成分に混合することもできる。このような多官能モノマーとしては、例えば、トリプロピレングリコールジアクリレート、１，９‐ノナンジオールジアクリレート、トリシクロデカンジメタノールジアクリレート、環状トリメチロールプロパンフォルマルアクリレート、ジオキサングリコールジアクリレート、ＥＯ変性ジグリセリンテトラアクリレート、アロニックスＭ−２２０（東亞合成製）、ライトアクリレート１，９ＮＤ−Ａ（共栄社化学製）、ライトアクリレートＤＧＥ−４Ａ（共栄社化学製）、ライトアクリレートＤＣＰ−Ａ（共栄社化学製）、ＳＲ−５３１（Ｓａｒｔｏｍｅｒ製）、ＣＤ−５３６（Ｓａｒｔｏｍｅｒ製）等が挙げられる。また必要に応じて、各種のエポキシ（メタ）アクリレート、ウレタン（メタ）アクリレート、ポリエステル（メタ）アクリレート等の（メタ）アクリル系モノマーを添加してもよい。
【００６８】
特に、本発明においては、環状ポリオレフィン系フィルムの表面処理に用いた重合性モノマーと同一または類似の構造を有するモノマー成分を含有する接着剤を用いることにより、ＰＶＡ系偏光子１０と環状ポリオレフィン系偏光子保護フィルム２１との接着性が高められる傾向がある。そのため、接着剤層３１を構成する接着剤は、一分子中に、水酸基およびアミド基を有する（メタ）アクリル系モノマーを含有することが好ましい。水酸基およびアミド基を有する、（メタ）アクリル系モノマーの含有量は、接着剤組成物中モノマー成分全量に対して、１０重量％以上が好ましく、１５重量％以上がより好ましく、２０重量％以上がさらに好ましい。
【００６９】
ラジカル重合硬化型接着剤を電子線硬化型として用いる場合には、重合開始剤は特に必要ないが、紫外線硬化型、熱硬化型として用いる場合には、接着剤組成物中にラジカル重合開始剤が含まれることが好ましい。ラジカル重合開始剤の含有量は、モノマー成分１００重量部に対して、通常０．１〜１０重量部程度、好ましくは、０．５〜３重量部である。また、ラジカル重合硬化型接着剤には、必要に応じて、カルボニル化合物等で代表される光増感剤を添加することもできる。光増感剤は、電子線による硬化速度や感度を上昇させるために用いられる。光増感剤の使用量はモノマー成分１００重量部に対して、通常０．００１〜１０重量部程度、好ましくは、０．０１〜３重量部である。
【００７０】
（水系接着剤）
水系接着剤としては、例えば、ビニルポリマー系、ゼラチン系、ビニル系ラテックス系、ポリウレタン系、イソシアネート系、ポリエステル系、エポキシ系等を例示できる。このような水系接着剤からなる接着剤層は、フィルム上に水溶液を塗布し、乾燥させることにより形成される。水溶液の調製に際しては、必要に応じて、架橋剤や他の添加剤、酸等の触媒を配合することもできる。
【００７１】
水系接着剤としては、ビニルポリマーを含有する接着剤等を用いることが好ましい。ビニルポリマーとしては、ポリビニルアルコール系樹脂が好ましく、耐久性を向上させる点から、アセトアセチル基を有するポリビニルアルコール系樹脂を含む接着剤が特に好ましい。
【００７２】
水系接着剤には、ポリビニルアルコール系樹脂と反応性を有する官能基を少なくとも２つ有する化合物を、架橋剤として配合することもできる。このような架橋剤としては、ホウ酸やホウ砂；カルボン酸化合物；アルキルジアミン類；イソシアネート類；エポキシ類；モノアルデヒド類；ジアルデヒド類；アミノ−ホルムアルデヒド樹脂；二価金属または三価金属の塩およびその酸化物等が挙げられる。
【００７３】
（添加剤）
接着剤組成物は、必要に応じて適宜の添加剤を含むものであってもよい。添加剤の例としては、シランカップリング剤、チタンカップリング剤等のカップリング剤、エチレンオキシド等の接着促進剤、紫外線吸収剤、劣化防止剤、染料、加工助剤、イオントラップ剤、酸化防止剤、粘着付与剤、充填剤、可塑剤、レベリング剤、発泡抑制剤、帯電防止剤、耐熱安定剤、耐加水分解安定剤等が挙げられる。
【００７４】
＜貼り合わせ＞
環状ポリオレフィン系偏光子保護フィルム２１の処理面（改質層２４側の面）に、上記接着剤を用いてＰＶＡ系偏光子１０を貼り合わせることにより、偏光板が得られる。接着剤組成物は、偏光子および保護フィルムの少なくとも一方に塗布される。接着剤組成物を塗布する前に、偏光子および保護フィルムの表面に、コロナ処理、プラズマ処理、ケン化処理等の表面改質処理が行われてもよい。特に、環状ポリオレフィン系偏光子保護フィルム上に接着剤組成物が塗布される場合、事前にコロナ処理やプラズマ処理を行うことにより、改質層２４中の重合性モノマーの水酸基等の極性基が活性化され、接着剤組成物に対する濡れ性や密着性が高められる傾向がある。
【００７５】
接着剤組成物の塗布は、組成物の粘度や目的とする厚みによって適宜に選択される。例えば、リバースコーター、グラビアコーター（ダイレクト，リバースやオフセット）、バーリバースコーター、ロールコーター、ダイコーター、バーコーター、ロッドコーター等を用いたコーティング法により、接着剤組成物の塗布が行われる。また、デイッピング法等により、接着剤組成物の塗布を行うこともできる。
【００７６】
接着剤層の厚みは、特に制限されないが、硬化後の厚みが１０〜３０００ｎｍ程度であることが好ましい。面内厚みの均一性と十分な接着性とを両立するとの観点から、接着剤層の厚みは、１０〜２０００ｎｍがより好ましく、２０〜１５００ｎｍがさらに好ましい。このようにして形成された接着剤組成物の塗布層を介して、偏光子と保護フィルムとが貼り合わせられる。貼り合わせは、ロールラミネーター等を用いて行うことができる。
【００７７】
偏光子と保護フィルムとを貼り合わせた後に、接着剤の種類に応じて、接着剤の硬化が行われ、接着剤層３１が形成される。例えば、活性エネルギー線硬化型接着剤を用いた場合には、偏光子と保護フィルムとの積層物に、紫外線や電子線等活性エネルギー線の照射が行われる。水系接着剤を用いた場合には乾燥が行われる。
【００７８】
［偏光板の用途］
上記各工程により得られる本発明の偏光板は、液晶表示装置や有機ＥＬ表示装置、有機ＥＬ照明等の各種光学デバイスの形成等に好ましく用いることができる。本発明の偏光板は、実用に際して、反射板や半透過板、位相差板、視角補償フィルム等の他の光学層と積層した積層光学フィルムとして用いることができる。偏光板とこれらの光学層の積層には、粘着層等の適宜の接着手段が用いられる。
【００７９】
上記の偏光板や、偏光板を備える積層光学フィルムには、液晶セル等の他部材と接着するための粘着層を設けることもできる。粘着層を形成する粘着剤は特に制限されないが、例えばアクリル系重合体、シリコーン系ポリマー、ポリエステル、ポリウレタン、ポリアミド、ポリエーテル、フッ素系やゴム系等のポリマーをベースポリマーとするものを適宜に選択して用いることができる。特に、アクリル系粘着剤の如く光学的透明性に優れ、適度な濡れ性、凝集性、接着性を有し、耐候性や耐熱性等に優れるものが好ましく用いられる。
【００８０】
偏光板や積層光学フィルムの片面または両面への粘着層の付設は、適宜な方式で行いうる。その例としては、例えばトルエンや酢酸エチル等の適宜な溶剤の単独物または混合物からなる溶媒にベースポリマーまたはその組成物を溶解または分散させた１０〜４０重量％程度の粘着剤溶液を調製し、それを流延方式や塗工方式等の適宜な展開方式で偏光板上または光学フィルム上に直接付設する方式、あるいは上記に準じセパレータ上に粘着層を形成して、それを偏光板上または光学フィルム上に移着する方式等が挙げられる。粘着層の露出面に対しては、実用に供するまでの間、その汚染防止等を目的にセパレータが仮着されることが好ましい。これにより、通例の取扱状態での粘着層への接触を防止できる。セパレータとしては、例えば、プラスチックフィルムの表面（粘着剤との接触面）に、必要に応じシリコーン系や長鎖アルキル系、フッ素系や硫化モリブデン等からなる離型処理層が付設されたもの等が用いられる。
【実施例】
【００８１】
以下に、実施例を挙げて本発明をより詳細に説明するが、本発明は、これらの実施例に限定されるものではない。
【００８２】
［測定方法］
＜ヘイズ＞
表面処理後の環状ポリオレフィン系フィルムのヘイズは、JIS K 7136に従い、ヘイズメーター（スガ試験機製，型番：HGM-20P）により測定した。
【００８３】
＜重合性モノマーの浸透深さ＞
二次イオン質量分析（ＳＩＭＳ）のダイナミックモードにより、表面処理後の環状ポリオレフィン系フィルムの表面からの深さ方向のプロファイルを測定し、各深さにおける、環状ポリオレフィン由来のＣ５Ｈ７＋フラグメントイオン（ｍ／ｚ＝６７）の量に対する重合性モノマー由来のフラグメントイオンの量の相対値求めた。この相対値を、深さに対してプロットし、傾きが略０となった深さを浸透深さ（表面改質層の厚み）とした。
【００８４】
＜ピール力＞
偏光板を、偏光子の延伸方向（吸収軸方向）に対して４５°の角度で、幅１５ｍｍ、長さ２００ｍｍの大きさに、レーザーカッティングにより切り出した。偏光子と環状ポリオレフィン系偏光子保護フィルムとの界面にカッターナイフで切り込みを入れた後、偏光板の保護フィルム側の面をガラス板に貼り合わせた。テンシロンを用いて、剥離速度：３００ｍｍ／分、試験距離１００ｍｍの条件で、偏光子の９０°ピール試験を行った。ピール試験は、Ｎ＝３で行い、その平均値をピール強度（Ｎ／１５ｍｍ）とした。
【００８５】
［実施例１］
＜偏光子の作製＞
重合度２４００、ケン化度９９．９％、厚み３０μｍのポリビニルアルコールフィルムを、３０℃の温水中に浸漬し、膨潤させながら、ポリビニルアルコールフィルムの長さが元長の２．０倍となるように一軸延伸を行った。ついで、ヨウ素とヨウ化カリウムの混合物（重量比０．５：８）の濃度が０．３重量％の水溶液（染色浴）に浸漬し、ポリビニルアルコールフィルム長さがの元長の３．０倍となるように一軸延伸しながらフィルムを染色した。その後、ホウ酸５重量％、ヨウ化カリウム３重量％の水溶液（架橋浴１）中に浸漬しながら、ポリビニルアルコールフィルムの長さが元長の３．７倍となるように延伸した後、６０℃のホウ酸４重量％、ヨウ化カリウム５重量％の水溶液（架橋浴２）中で、ポリビニルアルコールフィルムの長さが元長の６倍となるように延伸した。その後、ヨウ化カリウム３重量％の水溶液（ヨウ素含浸浴）でヨウ素イオン含浸処理を行った後、６０℃のオーブンで４分間乾燥し、偏光子を得た。得られた偏光子の厚みは１２μｍであった。
【００８６】
＜環状ポリオレフィン系フィルムの表面処理＞
（重合性モノマー含有溶液の調製）
良溶媒としてのシクロペンチルメチルエーテル（ＣＰＭＥ）と、貧溶媒としてのメチルエチルケトン（ＭＥＫ）を、３０：７０の重量比で混合した溶媒中に、２‐ヒドロキシエチルアクリルアミド（ＨＥＡＡ；興人製）を、濃度が０．１重量％となるように添加して、重合性モノマー含有溶液を調製した。
【００８７】
（表面処理）
日本ゼオン製の製品名「ゼオノアフィルム」（厚み１７μｍ、波長５５０ｎｍにおける正面レターデーション１１６ｎｍ、厚み方向レターデーション１３７ｎｍ）の表面をコロナ処理した後、ワイヤーバー（＃１０、塗布厚み約２５μｍ）を用いて上記の重合性モノマー含有溶液を塗布し、３０℃で２分間乾燥させた。表面処理後のヘイズは、０．３％以下であった。後述する実施例２〜９および比較例１〜９においても、表面処理後のヘイズは０．３％以下であった。なお、実施例８，９では、処理後のフィルム表面にモノマーの析出がみられたため、表面を不織布で払拭後にヘイズを測定した。
【００８８】
＜偏光板の作製＞
（紫外線硬化型接着剤組成物の調製）
ヒドロキシエチルアクリルアミド（ＨＥＡＡ；興人製）：３５重量部、トリプロピレングリコールジアクリレート（ＴＰＧＤＡ；東亞合成製、製品名「アロニックス  Ｍ−２２０」）：２５重量部、およびアクリロイルモルホリン（ＡＣＭＯ；興人製）：４０重量部を、常温で１時間撹拌した。その後、光重合開始剤として、２‐メチル‐１‐［４‐（メチルチオ）フェニル］‐２‐モルホリノプロパン‐１‐オン（ＢＡＳＦ製、製品名「イルガキュア９０７」）：３重量部、および２，４‐ジエチルチオキサントン（日本化薬製、製品名「ＤＥＴＸ−Ｓ」）：１．５重量部を添加して、紫外線硬化型接着剤組成物を調製した。
【００８９】
（偏光子と保護フィルムの貼合）
環状ポリオレフィン系フィルムの表面処理実施面にコロナ処理を施した後、ワイヤーバー（＃０）を用いて、上記の紫外線硬化型接着剤組成物を塗布し、ロール貼合機を用いて、２３℃の温度条件下で、偏光子の延伸方向と環状ポリオレフィン系フィルムの延伸方向とが平行となるように貼り合わせた。その後、コンベア式ＵＶ照射装置を用いて紫外線を照射して、接着剤組成物を硬化させ、偏光子の片面に環状ポリオレフィン系フィルムが貼合積層された偏光板を得た。
【００９０】
［実施例２〜９］
重合性モノマー含有溶液の調製において、良溶媒として、ＭＥＫに代えてアセトンを用い、ＨＥＡＡの含有量を、表１に示すように変更した。それ以外は、上記実施例１と同様にして偏光板を作製した。
【００９１】
［比較例１，２］
重合性モノマー含有溶液に代えて、表１に示すように溶質を含まない混合溶媒を用いて、環状ポリオレフィン系フィルムの表面処理を行った。それ以外は、上記実施例１と同様にして偏光板を作製した。
【００９２】
［比較例３］
重合性モノマー含有溶液の調製において、ＣＰＭＥを用いずに、貧溶媒であるＭＥＫを単独で用い、０．５重量％のＨＥＡＡ溶液を調製した。それ以外は、上記実施例１と同様にして偏光板を作製した。
【００９３】
［比較例４］
重合性モノマー含有溶液の調製において、ＨＥＡＡに代えて、アクリロイルモルホリン（ＡＣＭＯ；興人製）を用い、０．５重量％の溶液を調製した。それ以外は、上記実施例１と同様にして偏光板を作製した。
【００９４】
［比較例５］
重合性モノマー含有溶液の調製において、ＣＰＭＥを用いずに、貧溶媒であるＭＥＫを単独で用い、０．５重量％のＡＣＭＯ溶液を調製した。それ以外は、上記比較例４と同様にして偏光板を作製した。
【００９５】
［比較例６］
重合性モノマー含有溶液の調製において、ＨＥＡＡに代えて、トリプロピレングリコールジアクリレート（ＴＰＧＤＡ；東亞合成製、製品名「アロニックス  Ｍ２２０」）を用い、０．５重量％の溶液を調製した。それ以外は、上記実施例１と同様にして偏光板を作製した。
【００９６】
［比較例７］
重合性モノマー含有溶液の調製において、ＣＰＭＥを用いずに、貧溶媒であるＭＥＫを単独で用い、０．５重量％のＴＰＧＤＡ溶液を調製した。それ以外は、上記比較例６と同様にして偏光板を作製した。
【００９７】
［比較例８］
重合性モノマー含有溶液に代えて、ＭＥＫ単独で、環状ポリオレフィン系フィルムの表面処理を行った。それ以外は、上記実施例１と同様にして偏光板を作製した。
［比較例９］
表面処理を行わずに、環状ポリオレフィン系フィルムにコロナ処理を施した後、紫外線硬化型接着剤組成物を塗布し、偏光子と貼り合わせ、接着剤組成物を硬化させて偏光板を作製した。
【００９８】
［評価結果］
上記各実施例および比較例の表面処理溶液の組成、ＳＩＭＳにより求めた保護フィルム表面のモノマー浸透深さ、および偏光板のピール力を、表１に示す。
【００９９】
（Ａ）実施例１，（Ｂ）比較例３，（Ｃ）比較例４，（Ｄ）比較例５，（Ｅ）比較例６，および（Ｆ）比較例７の環状ポリオレフィン系フィルムのＳＩＭＳによる分析結果（ｍ／ｚ＝６７のイオン検出量に対する重合性モノマー由来のフラグメントイオン検出量の相対値の深さプロファイル）を、図２に示す。なお、図２（Ａ）〜（Ｆ）において、ｍ／ｚ＝５５のイオンは、重合性モノマーのアクリロイル基に由来するＣ３Ｈ３Ｏ＋イオンであり、ｍ／ｚ＝２１９のイオンは、モノマーに酸化防止剤として添加されているジブチルヒドロキシトルエン（ＢＨＴ）に由来するＣ１５Ｈ２３Ｏ＋イオンである。
【０１００】
モノマーとしてＨＥＡＡを用いた（Ａ）実施例１および（Ｂ）比較例３では、重合性モノマー由来のイオンとして、Ｃ３Ｈ３Ｏ＋イオン以外に、ｍ／ｚ＝１１６のＣ５Ｈ１０ＮＯ２＋イオン（ＨＥＡＡのプロトン付加体）が検出された。ＡＣＭＯを用いた（Ｃ）比較例４および（Ｄ）比較例５では、重合性モノマー由来のイオンとして、ｍ／ｚ＝１４２のＣ７Ｈ１２ＮＯ２＋イオンが検出された。ＴＰＧＤＡを用いた（Ｅ）比較例６および（Ｆ）比較例７では、重合性モノマー由来のイオンとして、ｍ／ｚ＝１１３のＣ６Ｈ９Ｏ２＋イオンが検出された。なお、ｍ／ｚ＝１４２のフラグメントには、環状ポリオレフィン由来のイオン（ｘ）も含まれるため、図２（Ｃ）および図２（Ｄ）では、深さ２５０ｎｍ以上の領域までｍ／ｚ＝１４２のイオンが検出されている。図２（Ｃ）では、ｍ／ｚ＝１４２のイオン検出量の深さプロファイルの傾き、およびｍ／ｚ＝５５のＣ３Ｈ３Ｏ＋イオンの深さプロファイルから、モノマー浸透深さは７０ｎｍと判断できる。
【０１０１】
【表１】
2015200758.tif 000004
【０１０２】
比較例１および比較例２と比較例８および比較例９との対比から、良溶媒を含む混合溶媒により、シクロオレフィン系保護フィルムを表面処理することにより、偏光子との接着性が高められていることが分かる。一方、実施例１と比較例１の対比、および実施例２〜９と比較例２との対比によれば、混合溶媒中に重合性モノマーとしてＨＥＡＡを含有する溶液で表面処理することにより、接着力がさらに高められることが分かる。また、実施例１（図２（Ａ））と比較例３（図２（Ｂ））との対比から、良溶媒を含む溶媒と重合性モノマーを含有する溶液とを接触させることにより、フィルム表面から数百ｎｍの深さまでモノマーを浸透させることができ、これにより接着力が高められていることが分かる。
【０１０３】
重合性モノマーとしてアミド基を有するが水酸基を有さないＡＣＭＯを用い、良溶媒と貧溶媒の混合溶媒の溶液で表面処理を行った比較例４では、良溶媒を含まず貧溶媒とＡＣＭＯを含有する溶液を用いた比較例５に比べると、モノマーの浸透深さが大きく、接着性の向上がみられた。しかしながら、比較例４は、溶質を含まない比較例１，２よりもピール力が小さいことから、モノマーの浸透による接着力向上効果が発揮されていないと考えられる。また、重合性モノマーとして、アミド基および水酸基のいずれも有さないＴＰＧＤＡを用いた比較例６，７でも、同様の傾向がみられた。
【０１０４】
これらの結果から、重合性モノマー含有溶液による表面処理では、アミド基および水酸基を有する重合性モノマーと環状ポリオレフィン系フィルムの良溶媒とを含む溶液を用いた場合に特有の効果として、接着力が向上することが分かる。
【０１０５】
図３は、実施例３（ＨＥＡＡ含有量：０．１重量％）、実施例４（ＨＥＡＡ含有量：０．３重量％）、および実施例７（ＨＥＡＡ含有量：１重量％）の表面処理後の環状ポリオレフィン系フィルムのＳＩＭＳによる分析結果（ｍ／ｚ＝６７のイオン検出量に対するＨＥＡＡ由来のｍ／ｚ＝１１６のＣ５Ｈ１０ＮＯ２＋イオン検出量の相対値の深さプロファイル）である。図３によれば、重合性モノマー含有溶液中の重合性モノマーの含有量を増加させることにより、モノマーの浸透深さが大きくなることが分かる。一方、実施例２〜９の結果の対比から、重合性モノマーの含有量が０．３重量％を超えると、接着力の向上効果が飽和することが分かる。また、実施例８，９では、フィルム表面へのモノマーの析出がみられたことから、工程汚染防止等の観点からは、モノマーの含有量は１重量％あるいはそれ以下が好ましいといえる。
【符号の説明】
【０１０６】
５０    偏光板
１０    偏光子
２１    環状ポリオレフィン系偏光子保護フィルム
２４    表面改質層（モノマー浸透領域）
２６    偏光子保護フィルム
３１，３６    接着剤層
【図１】
2015200758.tif 000005
【図２】
2015200758.tif 000006
【図３】
2015200758.tif 000007